(57)【要約】【課題】高撥水性及び高硬度を有する硬質膜を製造可能なゾルを生産性よく製造することのできるゾルの製造方法、高撥水性及び高硬度を有する硬質膜を生産性よく製造することのできる硬質膜の製造方法、及び、短時間で硬化することのできる、高撥水性及び高硬度を有する透明な硬質膜を提供すること。【解決手段】ハフニウム及び／又はジルコニウムの塩化物及び／又は二塩化酸化物と、ギ酸と、水とを、水性有機溶媒中で、無機酸の存在下、ハフニウム及び／又はジルコニウムの水酸化物を経由することなく、反応させることを特徴とする、ギ酸イオンが配位した錯体構造が含まれるハフニア及び／又はジルコニアのゾルの製造方法、この製造方法で製造されたゾルを基材表面に塗布して、紫外線を照射することにより硬化させることを特徴とする硬質膜の製造方法、並びに、この硬質膜の製造方法によって得られる硬質膜。【選択図】          なし【特許請求の範囲】
【請求項１】
ハフニウム及び／又はジルコニウムの塩化物及び／又は二塩化酸化物と、ギ酸と、水とを、水性有機溶媒中で、無機酸の存在下、ハフニウム及び／又はジルコニウムの水酸化物を経由することなく、反応させることを特徴とする、ギ酸イオンが配位した錯体構造が含まれるハフニア及び／又はジルコニアのゾルの製造方法。
【請求項２】
ハフニウム及び／又はジルコニウムの塩化物及び／又は二塩化酸化物と、ギ酸と、水とを、水性有機溶媒中で、無機酸の存在下、ハフニウム及び／又はジルコニウムの水酸化物を経由することなく、反応させて、ギ酸イオンが配位した錯体構造が含まれるハフニア及び／又はジルコニアのゾルを調製し、このゾルを基材表面に塗布して、紫外線を照射することにより硬化させることを特徴とする硬質膜の製造方法。
【請求項３】
ハフニウム及び／又はジルコニウムの塩化物及び／又は二塩化酸化物と、ギ酸と、水とを、水性有機溶媒中で、無機酸の存在下、ハフニウム及び／又はジルコニウムの水酸化物を経由することなく、反応させて得られるハフニア及び／又はジルコニアのゾルを、紫外線照射によって、硬化してなることを特徴とする、ギ酸イオンが配位した錯体構造が含まれる硬質膜。
【発明の詳細な説明】
【技術分野】
【０００１】
本発明は、ギ酸イオンが配位した錯体構造が含まれるハフニア及び／又はジルコニアのゾルの製造方法、硬質膜の製造方法及び硬質膜に関し、さらに詳しくは、高撥水性及び高硬度を有する硬質膜を製造可能なゾルを生産性よく製造することのできる、ギ酸イオンが配位した錯体構造が含まれるハフニア及び／又はジルコニアのゾルの製造方法、高撥水性及び高硬度を有する硬質膜を生産性よく製造することのできる硬質膜の製造方法、及び、短時間で硬化することのできる、高撥水性及び高硬度を有する透明な硬質膜に関する。
【背景技術】
【０００２】
各種の設備、装置、機械器具等には、表面の傷付き防止や曇り止め等を目的として、表面に被膜を形成した材料が使用されている。外観の美しさや透明性を必要とされる材料の表面は擦過傷等の小さな傷でも問題とされるため、ハードコート材で被覆することが多い。また、ガラスの曇り止め等には撥水性の被膜が使用されている場合も多い。このような被膜としては、金属酸化物薄膜が多用されている。金属酸化物薄膜として、例えば、硬度を要求される被膜としてはシリカ膜、チタニア膜、ジルコニア膜、ハフニア膜等が、撥水性の被膜としてはハフニア膜、ジルコニア膜又はイットリア膜が、光触媒機能の被膜としてはチタニア膜又は酸化ニオブ膜等が、高誘電性の被膜としては酸化ニオブ膜又は酸化タンタル膜等が知られている。
【０００３】
硬度や撥水性に優れたハフニア膜及び／又はジルコニア膜としては、複雑な設備を必要とせず、比較的簡単に薄膜を形成することのできるゾル−ゲル法を利用した製造方法等がいくつか提案されている。例えば、特許文献１には、「酸化ハフニウムで形成されてなることを特徴とする鏡面保護用、透明部材保護用等の各種撥水被膜」が記載されている。具体的には、これらの各種撥水被膜は、「HfCl４エタノール溶液に水及び６０％硝酸を各種の割合で混合してゾルを調製し、・・・このゾルを、基板上に塗布した後焼成して酸化ハフニウム被膜を作成した」と記載されている（特許文献１の００８４欄等参照。）。
【０００４】
また、例えば、特許文献２には、「撥水性に優れ、しかもより高い硬度を有する薄膜を与えることのできるゾルの製造方法」等を提供することを課題とし（特許文献２の０００６欄等参照。）、この課題を解決する手段として、具体的には、実施例６として、「洗浄した沈殿物をビーカーに採り、エタノール100gを加え、pH1になるまでギ酸HCOOHを加えた以外は、実施例５と同様にして、ゾルＶＩを得た」と記載され、ここに、実施例５には、「HfCl４5.44g(0.017mol)を窒素雰囲気下、水32g(1.78mol)に中に溶解した。この溶液に、アンモニア水6.60mlを滴下してpH9.0とし、水酸化ハフニウムの沈澱物を得た。次いで、得られた沈澱物を濾別し、純水によりpH7になるまで洗浄した。洗浄した沈殿物をビーカーに採り、純水32gを加えた後、硝酸1.10gを滴下してpH1.0とし、85℃で3時間撹拌した。続いて、ギ酸HCOOH3.96g(0.086mol)を加えて、85℃で17時間撹拌した。その後、室温まで冷却した後、重量減少分の水を加え、ゾルＶを得た」と記載されている。
【０００５】
特許文献１において、酸化ハフニウム被膜を形成するには、大型の装置と多大なエネルギーとを要する焼成によって基板に塗布されたゾルを硬化させる必要があり、また、プラスチック基板等は焼成中に劣化又は消失することがあるから、焼成ではなく、他の方法でゾルを硬化させることができれば、硬質膜の製造における生産性が向上すると共に、硬質膜の適用分野が広がる。
【０００６】
また、特許文献２によれば、例えば約９０°程度の接触角を有する高撥水性と、鉛筆硬度７Ｈ以上の高硬度とを有する薄膜を形成することができるが、HfCl４等のハフニウム化合物から水酸化ハフニウムを経る必要があり、ハフニウム化合物からハフニアゾルを直接形成することができれば、薄膜の製造における生産性が大幅に向上する。特に、製造される薄膜の高撥水性と高硬度とを保持することができれば、薄膜の適用分野は大きく広がる。
【０００７】
したがって、特許文献１及び特許文献２に記載された技術において、形成される被膜の高撥水性と高硬度とを保持しつつ、生産性を向上させることのできる、ゾルの製造方法及び被膜の製造方法等が望まれている。
【０００８】
【特許文献１】特開２０００−４４９３５号公報
【特許文献２】特開２００３−３０１１６７号公報
【発明の開示】
【発明が解決しようとする課題】
【０００９】
この発明は、高撥水性及び高硬度を有する硬質膜を製造可能なゾルを生産性よく製造することのできるゾルの製造方法を提供することを、課題とする。また、この発明は、高撥水性及び高硬度を有する硬質膜を生産性よく製造することのできる硬質膜の製造方法を提供することを、課題とする。さらに、この発明は、短時間で硬化することのできる、高撥水性及び高硬度を有する透明な硬質膜を提供することを、課題とする。
【課題を解決するための手段】
【００１０】
前記課題を解決するための手段として、
請求項１は、ハフニウム及び／又はジルコニウムの塩化物及び／又は二塩化酸化物と、ギ酸と、水とを、水性有機溶媒中で、無機酸の存在下、ハフニウム及び／又はジルコニウムの水酸化物を経由することなく、反応させることを特徴とする、ギ酸イオンが配位した錯体構造が含まれるハフニア及び／又はジルコニアのゾルの製造方法であり、
請求項２は、ハフニウム及び／又はジルコニウムの塩化物及び／又は二塩化酸化物と、ギ酸と、水とを、水性有機溶媒中で、無機酸の存在下、ハフニウム及び／又はジルコニウムの水酸化物を経由することなく、反応させて、ギ酸イオンが配位した錯体構造が含まれるハフニア及び／又はジルコニアのゾルを調製し、このゾルを基材表面に塗布して、紫外線を照射することにより硬化させることを特徴とする硬質膜の製造方法であり、
請求項３は、ハフニウム及び／又はジルコニウムの塩化物及び／又は二塩化酸化物と、ギ酸と、水とを、水性有機溶媒中で、無機酸の存在下、ハフニウム及び／又はジルコニウムの水酸化物を経由することなく、反応させて得られるハフニア及び／又はジルコニアのゾルを、紫外線照射によって、硬化してなることを特徴とする、ギ酸イオンが配位した錯体構造が含まれる硬質膜である。
【発明の効果】
【００１１】
この発明に係るゾルの製造方法によれば、水性有機溶媒中で、無機酸の存在下、ハフニウム及び／又はジルコニウムの塩化物及び／又は二塩化酸化物とギ酸と水とを、ハフニウム及び／又はジルコニウムの水酸化物を経由することなく、反応させるから、硬質膜の高撥水性及び高硬度を実現可能なゾルをハフニウム及び／又はジルコニウムの塩化物及び／又は二塩化酸化物から直接製造することができる。したがって、この発明によれば、ハフニウム水酸化物及び／又はジルコニウム水酸化物の調製及び単離等の工程を経る必要がなく、高撥水性及び高硬度を有する硬質膜を製造可能なゾルを生産性よく製造することのできるゾルの製造方法を提供することができる。
【００１２】
また、この発明に係るゾルの製造方法によって製造されたところの、ギ酸イオンが配位した錯体構造が含まれるゾルに、紫外線を照射すると、例えば、ギ酸イオンが配位した錯体構造が電荷移動吸収帯として機能すること等によって、形成される硬質膜の高撥水性及び高硬度を犠牲にすることなく、短時間でゾルを硬化させることができる。したがって、この発明によれば、高撥水性及び高硬度を有する硬質膜を生産性よく製造することのできる硬質膜の製造方法を提供することができる。
【００１３】
さらに、この発明に係る硬質膜は、ギ酸イオンが配位した錯体構造が含まれるゾルを紫外線照射によって硬化してなるから、短時間で硬化させても、透明性、撥水性及び硬度を犠牲にすることはない。したがって、この発明によれば、短時間で硬化することのできる、高撥水性及び高硬度を有する透明な硬質膜を提供することができる。
【発明を実施するための最良の形態】
【００１４】
この発明に係るゾルの製造方法は、ハフニウム及び／又はジルコニウムの塩化物及び／又は二塩化酸化物と、ギ酸と、水とを、水性有機溶媒中で、無機酸の存在下、ハフニウム及び／又はジルコニウムの水酸化物を経由することなく、反応させることを特徴とする。
【００１５】
この発明に係るゾルの製造方法において、使用されるハフニウム及び／又はジルコニウムの塩化物及び／又は二塩化酸化物は、水及びギ酸と反応して、ハフニウム酸化物及び／又はジルコニウム酸化物のゾルを形成する。
【００１６】
ハフニウム及び／又はジルコニウムの塩化物としては、例えば、四塩化ハフニウム及び四塩化ジルコニウム等が挙げられる。ハフニウムの二塩化酸化物としては、例えば、二塩化酸化ハフニウム及びその水和物等が挙げられ、ジルコニウムの二塩化酸化物としては、例えば、二塩化酸化ジルコニウム及びその水和物（例えば、八水和物）等が挙げられる。これらの中でも、四塩化ハフニウム、四塩化ジルコニウム、二塩化酸化ハフニウム、並びに、二塩化酸化ジルコニウム及びその水和物が好ましく、四塩化ハフニウム及び二塩化酸化ジルコニウムの八水和物が特に好ましい。
【００１７】
ハフニウム及び／又はジルコニウムの塩化物及び／又は二塩化酸化物は、一種を用いてもよく、二種以上を用いてもよい。
【００１８】
この発明に係るゾルの製造方法においては、水が使用される。水は、ギ酸と共にハフニウム及び／又はジルコニウムの塩化物及び／又は二塩化酸化物と反応し、ハフニウム酸化物及び／又はジルコニウム酸化物を主成分とするゾルを形成する。この発明に係るゾルの製造方法において使用される水は、後述するギ酸水溶液、無機酸水溶液及び／又は水性有機溶媒に含有される水で代用することもできる。
【００１９】
この発明に係るゾルの製造方法においては、ギ酸が使用される。ギ酸は、水と共にハフニウム及び／又はジルコニウムの塩化物及び／又は二塩化酸化物と反応し、形成される酸化物のゾルにギ酸イオン（ＨＣＯＯ−）が組み込まれる。ギ酸は、水を含んでいてもよく、各種濃度のギ酸水溶液を使用することもできる。
【００２０】
この発明に係るゾルの製造方法において、使用される無機酸は、ハフニウム及び／又はジルコニウムの塩化物及び／又は二塩化酸化物と、水及び／又は場合によってギ酸との反応を促進させる無機酸であればよく、例えば、塩酸、臭化水素、ヨウ化水素酸、硝酸及び硫酸等が挙げられる。無機酸の存在下に、ハフニウム及び／又はジルコニウムの塩化物及び／又は二塩化酸化物と水とギ酸とを反応させると、ハフニウム水酸化物及び／又はジルコニウム水酸化物を経由しなくても、ゾルの形成反応が著しく促進され、短時間で目的のゾルを形成することができる。無機酸は、水を含んでいてもよく、各種濃度の無機酸水溶液、例えば、塩酸水溶液、臭化水素酸、硝酸水溶液、硫酸水溶液等を使用することもできる。無機酸は、一種を用いてもよく、二種以上を用いてもよい。
【００２１】
この発明に係るゾルの製造方法において、使用される水性有機溶媒は、ハフニウム及び／又はジルコニウムの塩化物及び／又は二塩化酸化物とギ酸と水とを混合することができる有機溶媒であればよく、例えば、水に溶解するアルコール系溶媒、並びに、これらアルコール系溶媒の混合物及びアルコール系溶媒の一種又は二種以上と水との混合物等を挙げることができる。アルコール系溶媒としては、例えば、メタノール、エタノール、ｎ−プロパノール、イソプロパノール、ｎ−ブタノール、ｓｅｃ−ブタノール、イソブチルアルコール、ｔｅｒｔ−ブチルアルコール、ｎ−ペンタノール、２−ペンタノール、３−ペンタノール、２―メチル−１−ブタノール、イソペンチルアルコール、ｔｅｒｔ−ペンチルアルコール、３−メチル−２−ブタノール、ネオペンチルアルコール、１−ヘキサノール、２−ヘキサノール、３−ヘキサノール、２−メチル−１−ペンタノール、４−メチル−２−ペンタノール、２−エチル−１−ブタノール、１−ヘプタノール、２−ヘプタノール、３−ヘプタノール、及びシクロヘキサノール等の一価アルコール類、並びにエチレングリコール、プロピレングリコール、トリメチレングリコール、１，２−ブタンジオール、１，３−ブタンジオール、及び１，４−ブタンジオール等の二価アルコール類を挙げることができる。
【００２２】
これらの中でも、ハフニウム及び／又はジルコニウムの塩化物及び／又は二塩化酸化物とギ酸と水とを、室温下又は加熱下に、溶解させ、これらの反応をより一層速やかに進行させる点で、炭素数１〜６のアルコール系溶媒であるのが好ましく、メタノール、エタノール、ｎ−プロパノール、イソプロパノールであるのが特に好ましい。
【００２３】
水性有機溶媒は、水を含んでいてもよく、各種水分含有量の水性有機溶媒を使用することもできる。水性有機溶媒は、一種を用いてもよく、二種以上を用いてもよい。
【００２４】
ハフニウム及び／又はジルコニウムの塩化物及び／又は二塩化酸化物を水性有機溶媒に溶解させる濃度は、ハフニウム及び／又はジルコニウムの塩化物及び／又は二塩化酸化物が析出しない限り特に制限はなく、形成する硬質膜の膜厚に応じて適宜選択することができる。前記濃度は、具体的には、水性有機溶媒１００質量部に対してハフニウム及び／又はジルコニウムの塩化物及び／又は二塩化酸化物を１〜３０質量部となるように調整され、好ましくはハフニウム及び／又はジルコニウムの塩化物及び／又は二塩化酸化物を５〜２０質量部の範囲となるように調整される。ハフニウム及び／又はジルコニウムの塩化物及び／又は二塩化酸化物の濃度を前記範囲に調整すると、ハフニウム及び／又はジルコニウムの塩化物及び／又は二塩化酸化物を均一に水性有機溶媒に溶解させることができ、また、形成されるゾルを基材に塗布した後硬化すると、所望の膜厚を有する硬質膜を形成することができる。
【００２５】
ハフニウム及び／又はジルコニウムの塩化物及び／又は二塩化酸化物に対するギ酸の量は、ハフニウム及び／又はジルコニウムの塩化物及び／又は二塩化酸化物とギ酸と水との反応中に水性有機溶媒中に存在している限り特に制限はなく、具体的には、ハフニウム及び／又はジルコニウムの塩化物及び／又は二塩化酸化物におけるハフニウム元素及び／又はジルコニウム元素１ｍｏｌに対して１〜２０ｍｏｌとなるように調整され、好ましくは、ハフニウム元素及び／又はジルコニウム元素１ｍｏｌに対して１〜１５ｍｏｌとなるように調整される。ギ酸の濃度を前記範囲に調整すると、均一かつ透明なゾルを形成することができると共に、形成されるゾルを基材に塗布して紫外線を照射することにより、ゾルを速やかに硬化させることができる。
【００２６】
ハフニウム及び／又はジルコニウムの塩化物及び／又は二塩化酸化物に対する水の量は、ハフニウム及び／又はジルコニウムの塩化物及び／又は二塩化酸化物におけるハフニウム元素及び／又はジルコニウム元素１ｍｏｌに対して、通常、５〜２５ｍｏｌとなるように調整され、好ましくは、ハフニウム元素及び／又はジルコニウム元素１ｍｏｌに対して５〜２０ｍｏｌとなるように調整される。水の濃度を前記範囲に調整すると、ハフニウム及び／又はジルコニウムの塩化物及び／又は二塩化酸化物の加水分解が適度な速度で進行し、ゾル化反応を所望のように制御することができると共に、ゾルを基材に塗布したときに均一かつ透明な塗布膜を形成することができる。前記水の量は、水性有機溶媒、ギ酸及び／又は無機酸が水を含有している場合には、水性有機溶媒、ギ酸及び／又は無機酸に含有されている水の量を考慮して、前記範囲に調整される。
【００２７】
前記水の量は、前記範囲に調製されるが、さらに、後述する無機酸１ｍｏｌに対して１ｍｏｌ以上となるように調整されるのが好ましく、無機酸１ｍｏｌに対して２ｍｏｌ以上となるように調整されるのがより好ましく、無機酸１ｍｏｌに対して２〜２０ｍｏｌとなるように調整されるのが特に好ましい。
【００２８】
ハフニウム及び／又はジルコニウムの塩化物及び／又は二塩化酸化物に対する無機酸の量は、ハフニウム及び／又はジルコニウムの塩化物及び／又は二塩化酸化物におけるハフニウム元素及び／又はジルコニウム元素１ｍｏｌに対して、０．５〜１５ｍｏｌとなるように調整され、好ましくは、ハフニウム元素及び／又はジルコニウム元素１ｍｏｌに対して０．５〜１０ｍｏｌとなるように調整される。無機酸の濃度を前記範囲に調整すると、形成されるゾルを含有する溶液の酸性度を抑えることができ、この溶液を金属材料から形成された基材等に塗布しても基材の腐食を防止することができると共に、形成されるゾルを含有する溶液を基材に塗布したときに、均一かつ透明な塗布膜を形成することができ、均一かつ透明な硬質膜に塗布膜を硬化させることができる。
【００２９】
この発明に係るゾルの製造方法において、ハフニウム及び／又はジルコニウムの塩化物及び／又は二塩化酸化物とギ酸と水とを反応させる方法としては、例えば、ハフニウム及び／又はジルコニウムの塩化物及び／又は二塩化酸化物を水性有機溶媒に溶解させ、この溶液をギ酸と水と接触させる方法を挙げることができる。
【００３０】
ハフニウム及び／又はジルコニウムの塩化物及び／又は二塩化酸化物を水とギ酸とを接触させる方法としては、例えば、ハフニウム及び／又はジルコニウムの塩化物及び／又は二塩化酸化物を水性有機溶媒に溶解させた溶液に水及びギ酸を添加する方法、及び、水及びギ酸を配合した水性有機溶媒にハフニウム及び／又はジルコニウムの塩化物及び／又は二塩化酸化物を溶解させる方法等を挙げることができる。
【００３１】
また、無機酸を存在させる方法は、例えば、ハフニウム及び／又はジルコニウムの塩化物及び／又は二塩化酸化物を水性有機溶媒に溶解させた溶液に、好ましくは、ハフニウム及び／又はジルコニウムの塩化物及び／又は二塩化酸化物をギ酸及び水に接触させた後に、溶液に無機酸を添加する方法が挙げられる。
【００３２】
ハフニウム及び／又はジルコニウムの塩化物及び／又は二塩化酸化物とギ酸と水とを反応させる際の反応温度は、例えば、室温〜１００℃とすることができるが、反応を促進する観点からは、反応温度は、室温よりも高い範囲の温度、例えば、４０〜１００℃の範囲の温度が好ましい。また、この反応は、水性有機溶媒中に無機酸と共にギ酸が存在するから、比較的低温度でも速やかに進行するので、反応温度の上限は、例えば、水性有機溶媒の常圧における沸点以下であるのが好ましく、５０℃程度に設定することもできる。
【００３３】
反応時間は、例えば、０．１〜１０時間とすることができ、好ましくは０．５〜５時間とすることができる。
【００３４】
ハフニウム及び／又はジルコニウムの塩化物及び／又は二塩化酸化物を水とギ酸とを接触させる際の環境は、特に制限されないが、少なくともハフニウム及び／又はジルコニウムの塩化物及び／又は二塩化酸化物を取り扱う際は不活性ガス雰囲気下であるのが好ましい。不活性ガスとして、例えば、アルゴン、ネオン等の希ガス、窒素ガスが挙げられる。
【００３５】
この発明に係るゾルの製造方法においては、反応終了後、得られた溶液を冷却してもよく、また、溶液中の不要物を例えばろ過等により除去してもよい。
【００３６】
この発明に係るゾルの製造方法において製造されるゾルは、ハフニウム酸化物（ハフニア）のゾル、及び／又は、ジルコニウム酸化物（ジルコニア）のゾルが含有されている。ハフニウム酸化物は式ＨｆＯＸで表され、ジルコニウム酸化物は式ＺｒＯＸで表される。式ＨｆＯＸ及び式ＺｒＯＸにおけるＸは２以下の整数又は小数である。ハフニウム酸化物のゾル及びジルコニウム酸化物のゾルは、ギ酸イオンを含み、具体的には、ギ酸イオンが配位した錯体構造、例えば、Ｈｆ−Ｏ−ＣＨ−Ｏ−Ｈｆ、Ｚｒ−Ｏ−ＣＨ−Ｏ−Ｚｒ等の錯体構造を含んでいる。ハフニウム酸化物のゾル及びジルコニウム酸化物のゾルが、ギ酸イオンが配位した錯体構造を含有していると、後述するように、前記錯体構造が電荷移動吸収帯として機能することにより、硬質膜が形成されると推定される。
【００３７】
この発明に係るゾルの製造方法においては、ハフニウム及び／又はジルコニウムの塩化物及び／又は二塩化酸化物を水とギ酸とを反応させることにより、ハフニウム及び／又はジルコニウムの水酸化物を経由することなく、目的とするゾルを形成することができる。すなわち、この発明に係るゾルの製造方法においては、１ポット反応で、ハフニウム及び／又はジルコニウムの塩化物及び／又は二塩化酸化物から目的とするゾルを形成することができる。したがって、ハフニウム及び／又はジルコニウムの水酸化物を調製することも、これら水酸化物を単離等することもないから、目的とするゾルを生産性よく製造することができる。
【００３８】
この発明に係るゾルの製造方法は水性有機溶媒中でゾルを形成するから、ハフニウム及び／又はジルコニウムの塩化物及び／又は二塩化酸化物とギ酸と水との反応が速やかに進行し、目的とするゾルを比較的低温度でかつ短時間で製造することができる。また、水性有機溶媒は揮発性を有するから、形成されたゾルは基材に塗布されると、速やかに乾燥し、例えば、水中でゾルを形成した場合に比して、ゾルを短時間かつ容易に乾燥させることができる。さらに、水性有機溶媒は、プラスチックスで形成された基材及び金属材料から形成された基材等に対するぬれ性に優れるから、形成されたゾルをプラスチックスで形成された基材及び金属材料から形成された基材等に塗布して、均一かつ密着性に優れた硬質膜を形成することができる。さらにまた、例えば、制電膜、耐食防止膜等の硬質膜以外の機能性膜は、一般に、有機溶媒による膜形成液から調製されるから、これらの機能性膜の膜形成液との混和性に優れ、硬質膜とこれら機能性膜との複合化が可能になる。すなわち、この発明に係るゾルの製造方法において製造されるゾルは、プラスチックスから形成された基材及び金属材料から形成された基材に対して硬質膜を形成するのに、また、機能性膜形成液と共に硬質膜を形成するのに、好適に用いられることができる。したがって、この発明によれば、プラスチックスから形成された基材及び金属材料から形成された基材に塗布することのできるゾルを製造するという目的、及び、機能性膜形成液と共に硬質膜を形成することのできるゾルを製造するという目的を達成することができる。
【００３９】
この発明に係る硬質膜の製造方法は、ハフニウム及び／又はジルコニウムの塩化物及び／又は二塩化酸化物とギ酸と水とを、水性有機溶媒中で、無機酸の存在下、ハフニウム及び／又はジルコニウムの水酸化物を経由することなく、反応させて、ギ酸イオンが配位した錯体構造が含まれるハフニア及び／又はジルコニアのゾルを調製し、このゾルを基材表面に塗布して、紫外線を照射することにより硬化させることを特徴とする。すなわち、この発明に係るゾルの製造方法において製造されるゾルを基材表面に塗布して、紫外線を照射することにより硬化させることを特徴とする。
【００４０】
この発明に係る硬質膜の製造方法において調製されるゾルは、この発明に係るゾルの製造方法において説明したとおりである。
【００４１】
この発明に係る硬質膜の製造方法においてゾルが塗布される基材には制限はなく、様々な素材を採用することができる。例えば、プラスチックスから形成された基材、複合材料から形成された基材、金属材料から形成された基材、ガラスで形成された基材、無機材料（ガラスを除く。）から形成された基材等が挙げられる。その他の基材としては、紙、布、皮革、木材をも挙げることができる。プラスチックスから形成された基材としては、例えば、アクリル系樹脂、ポリスチレン、ポリオレフィン系樹脂、ナイロン、ＡＢＳ樹脂、ポリ乳酸樹脂、ポリカーボネート、又は、ポリエチレンテレフタレート等のポリエステル樹脂等から形成された基材を挙げることができる。複合材料から形成された基材としては、例えば、繊維強化プラスチック、琺瑯、グラスライニング及びセラミックスコーティングのいずれかによって被覆した基材等が挙げられる。金属材料から形成された基材としては、例えば、普通鋼、構造用定合金鋼、高張力鋼、耐熱鋼、高クロム系耐熱鋼、高ニッケル−クロム系耐熱鋼をはじめとする合金鋼及びステンレス鋼等の鉄鋼材料、工業用純アルミニウム、５０００系のアルミニウム合金、Ａｌ−Ｍｇ系アルミニウム合金及び６０００系アルミニウム合金をはじめとするアルミニウム合金、銀入銅、錫入銅、クロム銅、クロム・ジルコニウム銅及びジルコニウム銅をはじめとする各種銅合金、純チタン、抗力チタン合金及び耐食性チタン合金をはじめとするチタン合金等から形成された基材を挙げることができる。ガラスで形成された基材としては、例えば、石英ガラス、９６％石英ガラス、ソーダ石灰ガラス、アルミノ硼珪酸ガラス、硼珪酸ガラス、アルミノ珪酸ガラス、無アルカリガラス又は鉛ガラス等から形成された基材を挙げることができる。無機材料（ガラスを除く。）から形成された基材としては、例えば、アパタイト、ムライト磁器、アルミナ磁器、ジルコン磁器、コーディエライト磁器又はステアタイト磁器等から形成された基材を挙げることができる。
【００４２】
前記各種の基材の中でも、ガラスで形成された基材、プラスチックスで形成された基材、金属材料から形成された基材、紙で形成された基材及びこれらの複合材料で形成された基材が好適な基材として挙げられる。また、これら基材は、その表面が塗装され、塗膜が形成される等の表面処理がなされている基材であってもよい。
【００４３】
この発明に係るゾルの製造方法において形成されるゾルは水性有機溶媒溶液とされるから、水系溶液をはじきやすいプラスチックスで形成された基材及び金属材料から形成された基材等にも所望のように塗布することができ、基材との密着性に優れ、基材に対する追従性に優れた硬質膜を形成することができる。したがって、この発明に係る硬質膜の製造方法は、ガラスで形成された基材等に加えて、プラスチックスで形成された基材及び金属材料から形成された基材に硬質膜を形成するのに、好適に適用される。さらに、この発明に係る硬質膜の製造方法は、基材に対する追従性に優れた硬質膜を形成することができるから、前記各種の基材のうち、可撓性を有する基材、例えば、紙、布、皮革で形成された基材、プラスチックスで形成された基材、及び、可撓性を有する程度に薄く形成された各種基材、例えば、金属材料から形成された薄層基材等に硬質膜を形成するのに、好適に適用される。
【００４４】
具体的な基材となる物品の例としては、外装板、例えば、送電線、建築物、サッシュ及び鉄道車両の外板等を挙げることができる。また、金属製又はプラスチック製の日用雑貨品、台所、バス、トイレ等の家庭用品を挙げることもできる。セラミックス材料から形成された基材の一例としては、例えば、アルミナ、シリカ等のセラミックス製品、碍子、碍管及びセラミックスタイル、屋根瓦を挙げることができる。その他にも例えば、各種タンク、反応槽、醸造槽並びにコップ、洗面器及び花瓶をはじめとする日用品、おもちゃ等を挙げることができる。ガラスで形成された基材としては、例えば、自動車、鉄道車両、航空機及び建築物等の窓ガラス、並びに、自動車用及び航空機用のヘッドアップディスプレー等を挙げることができる。
【００４５】
基材として、プラスチック、木材、金属及びセラミック等の表面に塗料が塗布された塗装表面も挙げることができる。塗装表面としては、具体的には、自動車、鉄道車両及び航空機の車体表面等を挙げることができる。前記基材としては、さらに、コンクリート壁、テラコッタタイル壁、モルタル壁、及び漆喰壁をはじめとする建築物の内外壁、及び建材を挙げることができる。さらに、表面をメッキ処理した前記各種基材をも挙げることができる。
【００４６】
基材の表面にはどのような方法でゾルを塗布してもよいが、例えば、ゾル中に基材を浸漬し、これを引き上げて基材表面にゾルを付着させるディップ法、基材表面上にゾルを流延する流延法、ゾルの貯留された槽の一端からゾルに基材を浸漬し、槽の他端から基材を取り出す連続法、回転する基材上にゾルを滴下し、基材に作用する遠心力によってゾルを基材上に流延するスピンナー法、基材の表面にゾルを吹き付けるスプレー法及びフローコート法を挙げることができる。ゾルの塗布量は、ゾルの粘度その他の条件により異なる。１回の塗布では、目的の厚さの薄膜が得られない場合は、数回の塗布を繰り返すこともできる。得られる硬質膜の厚さは、適用対象物に応じて適宜、決定すればよいが、通常、１０〜１０００ｎｍとなるようにゾルを塗付すればよい。
【００４７】
基材表面が汚れている場合は中性洗剤等で洗浄してからゾルを塗付することが好ましい。特に、表面が金属である場合等油性の膜が存在していることがあり、脱脂剤を用いて金属表面を脱脂処理した後、前記ゾルを塗布することが好ましい。この脱脂剤としては、エタノール等のアルコール又はアルカリ洗剤を挙げることができ、アルカリ洗剤としては、例えば、オルトケイ酸ナトリウムにけん化剤や界面活性剤を配合した脱脂剤を用いることができる。脱脂処理の方法に特別な制限はなく、例えば、金属基材表面をアルコールで拭き払う手段を採用することができ、また、金属基材を脱脂剤中に浸漬し、１〜５分間、好ましくは３０〜６０℃に加熱して、撹拌することによって脱脂処理することができる。脱脂処理した後、場合によっては水洗し、乾燥すればよい。
【００４８】
また、脱脂処理に続いて電解処理を施すこともできる。これらの処理により、金属基材に対するゾルの塗布性を一層、向上させることができる。電解処理は、脱脂液に基材を浸漬したままで基材にプラス又はマイナスの電極を設置し、対電極として基材に設置したものとは反対の電極を設置する。これに任意の時間通電することにより電解処理を行う。このときの電圧は任意でよいが好ましくは１〜２００Ｖであり、通電時間は任意でよいが、好ましくは０．１〜６０分であり、液の温度は任意でよいが、好ましくは０〜８０℃である。
【００４９】
プラスチックスで形成された基材は、基材と硬質膜との密着性を高めるために、その表面に、プラズマ照射、コロナ放電、電子線照射、火炎処理、クロム酸処理、親水化処理等の表面処理を施すことができる。
【００５０】
基材の表面に塗布されたゾルを紫外線照射処理によって硬化させる場合は、基材に塗布されたゾル（水性有機溶媒）を乾燥させてから紫外線照射を行うこともでき、また、塗布直後に紫外線照射を行うこともできる。さらに、紫外線照射は、常温下に行ってもよく、また、基材が劣化又は消失しない程度の温度、例えば、３００℃を超えない温度、好ましくは、５０〜１５０℃に加熱しつつ行うこともできる。照射時間は、１分以上１時間以下ときわめて短時間で十分である。また、照射する紫外線の強度は大きくとも２００ｍＪ／ｃｍ２、好ましくは、５０〜１００ｍＪ／ｃｍ２である。照射する紫外線の光源としては、高圧水銀灯、低圧水銀灯、エキシマレーザー、Ｎｄ：ＹＡＧレーザー等を使用することができる。これらの光源を使用することにより、上記強度の紫外線を廉価に照射することができる。なお、紫外線照射により硬化された薄膜はその後に養生期間を設けてもよい。
【００５１】
このように、この発明においては、紫外線照射条件が温和であり、ゾルを焼成して硬質膜を形成する場合のように、例えば、プラスチックス基材が黄変したり、変質したり、変形したりすることを防止して、特別に、焼成条件及び紫外線照射に耐え得る基材を選択しなければならないという問題を解消することができる。
【００５２】
この発明に係る硬質膜の製造方法において、ハフニウム酸化物のゾル及び／又はジルコニウム酸化物のゾルは、ギ酸イオンが配位した錯体構造、例えば、Ｈｆ−ＯＣＨ−Ｏ−Ｈｆ構造を含んでいる。これらゾルが、ギ酸イオンが配位した錯体構造を含有していると、この錯体構造が電荷移動吸収帯として機能し、照射された紫外線を吸収して光反応を惹起し、この錯体構造を起点として、Ｈｆ−Ｏ−Ｈｆ構造及び／又はＺｒ−Ｏ−Ｚｒ構造の三次元ネットワークが形成されて、硬質膜が形成されると推定される。したがって、この発明に係る硬質膜の製造方法においては、ハフニウム及び／又はジルコニウムの水酸化物を経由して、ゾルを製造しなくても、紫外線を比較的低温でかつ極めて短時間照射することにより、ゾルを所望のように硬化させ、硬質膜の高撥水性及び高硬度を実現することができる。
【００５３】
また、前記したように、この発明に係る硬質膜の製造方法におけるゾルは、水性有機溶媒中に存在するから、ゾルを短時間かつ容易に乾燥させることができる。さらに、形成されたゾルをプラスチックスで形成された基材及び金属材料から形成された基材等に塗布して、均一かつ密着性に優れた硬質膜を形成することができる。さらにまた、例えば、前記機能性膜の膜形成液との混和性に優れ、硬質膜とこれら機能性膜との複合化が可能になる。すなわち、この発明に係る硬質膜の製造方法は、プラスチックスから形成された基材及び金属材料から形成された基材に対して硬質膜を形成するのに、また、機能性膜形成液と共に硬質膜を形成するのに、好適に適用される。したがって、この発明によれば、プラスチックスから形成された基材及び金属材料から形成された基材に硬質膜を形成するという目的、及び、機能性膜形成液と共に硬質膜を形成することのできる硬質膜を製造するという目的を達成することができる。
【００５４】
この発明に係る硬質膜は、ハフニウム及び／又はジルコニウムの塩化物及び／又は二塩化酸化物とギ酸と水とを、水性有機溶媒中で、無機酸の存在下、ハフニウム及び／又はジルコニウムの水酸化物を経由することなく、反応させて得られるハフニア及び／又はジルコニアのゾルを、紫外線照射によって、硬化してなり、ギ酸イオンが配位した錯体構造が含まれていることを特徴とする。すなわち、この発明に係る硬質膜は、この発明に係る硬質膜の製造方法において硬化してなる硬質膜である。
【００５５】
この発明に係る硬質膜の製造方法は前記したとおりである。
【００５６】
この発明に係るハフニア及び／又はジルコニアの硬質膜には、ギ酸イオンが配位した錯体構造が含まれている。例えば、ギ酸イオンが配位した錯体構造が含まれるハフニア硬質膜は、Ｈｆ−Ｏ−Ｈｆの三次元ネットワーク中にＨｆ−Ｏ−ＣＨ−Ｏ−Ｈｆの錯体構造が含まれていてもよい。このような構造を有する硬質膜は、Ｈｆ−Ｏ−ＣＨ−Ｏ−Ｈｆの錯体構造が含まれていても、錯体構造自体が小さな空間を占めること等から、この錯体構造が硬質膜の特性に与える影響は小さく、その結果、Ｈｆ−Ｏ−Ｈｆによる強固な三次元ネットワークによって、撥水性に優れ、しかも実用上有用なより高い硬度を有する膜となる。ここで、撥水性とは水をはじく性質をいい、接触角法による水滴の接触角から評価することができる。この発明に係る硬化膜は、接触角が８０度以上の撥水性を有する膜となる。
【００５７】
この発明に係る硬質膜の硬度は、鉛筆硬度法(JＩS  K  5600-5-4)によって評価することができ、７Ｈ以上の鉛筆硬度を有する膜となり、８Ｈ以上の鉛筆硬度を有する膜となることもある。さらに、この発明に係る硬質膜は、付着した水垢等の汚染を除去しやすい性質、汚染除去性にも優れた膜となる。この汚染除去性は、様々な汚染物を薄膜上に付着させ、一定時間経過後、洗浄することによって汚染物を除去することができる。
【００５８】
この発明に係る硬質膜は、紫外線を照射することによって、ゾルに含まれる錯体構造を起点に所望のように短時間で速やかに硬化してなるから、Ｈｆ−Ｏ−Ｈｆ等の三次元ネットワークが規則的に形成され、可視領域及び赤外領域において均一な透明性を有する。その結果、この発明に係る硬質膜は、１．５以上の屈折率を有する膜となり、１．６以上の屈折率を有する膜となることもある。したがって、この発明に係る硬質膜は、可視領域及び赤外領域における透明性が要求される基材、例えば、各種ディスプレイ、テレビ及び窓ガラス等の保護被膜、撥水被膜等として、好適に用いられる。
【００５９】
この発明に係る硬質膜は、この発明に係る硬質膜の製造方法において製造され、基材との密着性に優れるから、例えば、前記した可撓性を有する基材、プラスチックスで形成された基材、及び、可撓性を有する程度に薄く形成された各種基材に対する追従性に優れる。すなわち、この発明に係る硬質膜は、可撓性を有する基材表面に形成されても、基材によく追従して、クラックの発生が少なく、また、基材からの剥離も生じにくい。したがって、この発明に係る硬質膜は、可撓性を有する基材等の保護被膜、撥水被膜等として、好適に用いられる。
【００６０】
この発明に係る硬質膜の厚さは、基材の種類及び適用対象物等に応じて適宜決定することができるが、通常、１０〜１０００ｎｍの範囲から選択される。
【００６１】
このように、この発明に係る硬質膜は、ギ酸イオンが配位した錯体構造が含まれるゾルを紫外線照射によって硬化してなるから、短時間で硬化しても、透明性に優れ、かつ、高撥水性及び高硬度を犠牲にすることなく、可撓性を有する基材に対する優れた追従性をも実現することができる。
【００６２】
このように、基材に対するゾルの塗布性に優れ、しかも均質で高い硬度を有し、撥水性の良好な硬質膜を、各種の建物、設備、装置、機械器具、例えば、自動車の窓ガラス、自動車の塗装表面、台所設備、台所用品、台所設備に付設される排気装置、入浴設備、洗面設備、医療用施設、医療用機械器具、鏡、眼鏡等の表面に形成することによって、その機能を存分に果たすこととなる。また、ガラス、アクリル板、ポリスチレン板、ＰＥＴフィルム、ＰＥＴボトル等の透明製品、表面の光沢や質感を重んじるプラスチック製品の表面にこの発明の硬質膜を形成する場合にも、硬質膜形成時に基材を傷めることなく、追従性に優れた硬度の高い各種製品を製造することができる。
【実施例】
【００６３】
以下に、実施例を挙げて本発明をさらに詳細に説明するが、これら実施例によって本発明はなんら限定されるものではない。
【００６４】
＜実施例１（ゾルＡの製造）＞
塩化ハフニウム（ＨｆＣｌ４）５．４４ｇ（０．０１７ｍｏｌ）を窒素雰囲気下で９９．５％エタノール４１ｍＬにゆっくりと添加して、溶解した。得られた溶液に、水１．８４ｇ（０．１ｍｏｌ）、９８％ギ酸４．７０ｇ（０．１ｍｏｌ）を添加し、さらに、６０％硝酸１．７９ｇ（０．０１７ｍｏｌ）を添加した（全水分量は０．１５ｍｏｌ）。次いで、９９．５％エタノールを加えて、溶液の全量を５０ｇに調整した。この溶液を、５０±３℃で４時間加熱攪拌した。この溶液を室温まで冷却した後、質量減少分の９９．５％エタノールを加えて、ろ過し、透明なハフニアゾルＡ（５０ｇ）を得た。
【００６５】
＜実施例２及び３（ゾルＢ及びＣの製造）＞
実施例１において、添加する水をそれぞれ３．０６ｇ（０．１７ｍｏｌ）及び４．６ｇ（０．２６ｍｏｌ）に変更（全水分量はそれぞれ０．２２ｍｏｌ及び０．３ｍｏｌ）した以外は、実施例１と同様にして、透明なハフニアゾルＢ（５０ｇ）及び透明なハフニアゾルＣ（５０ｇ）を得た。
＜実施例４及び５（ゾルＤ及びＥの製造）＞
実施例１において、添加する６０％硝酸を８．９３ｇ（０．０８５ｍｏｌ）に変更（全水分量は０．３１ｍｏｌ）し、かつ、加熱攪拌時間をそれぞれ２時間及び６時間に変更した以外は、実施例１と同様にして、透明なハフニアゾルＤ（５０ｇ）及び透明なハフニアゾルＥ（５０ｇ）を得た。
＜実施例６及び７（ゾルＦ及びＧの製造）＞
実施例１において、添加するギ酸をそれぞれ２．４ｇ（０．０５１ｍｏｌ）及び７．８ｇ（０．１７ｍｏｌ）に変更（全水分量はそれぞれ０．１４ｍｏｌ及び０．１５ｍｏｌ）した以外は、実施例１と同様にして、透明なハフニアゾルＦ（５０ｇ）及び透明なハフニアゾルＧ（５０ｇ）を得た。
【００６６】
＜実施例８〜１０（ゾルＨ〜Ｊの製造）＞
実施例１において、塩化ハフニウムに代えて二塩化酸化ジルコニウム八水和物（ＺｒＯＣｌ２・８Ｈ２Ｏ）５．５ｇ（０．０１７ｍｏｌ）を用い（全水分量は０．１５ｍｏｌ）、かつ、加熱攪拌時間をそれぞれ２時間、４時間及び５時間に変更した以外は、実施例１と同様にして、透明なジルコニアゾルＨ（５０ｇ）、透明なジルコニアゾルＩ（５０ｇ）及び透明なジルコニアゾルＪ（５０ｇ）を得た。
＜実施例１１（ゾルＫの製造）＞
実施例９において、添加する水を３．０ｇ（０．１７ｍｏｌ）に変更（全水分量は０．２２ｍｏｌ）した以外は、実施例９と同様にして、透明なジルコニアＫ（５０ｇ）を得た。
【００６７】
＜比較例１（ゾル１の製造）＞
９８％ギ酸を添加しなかった以外は、実施例１と同様にして、透明なハフニアゾル１（５０ｇ）を得た。
＜比較例２（ゾル２の製造）＞
６０％硝酸を添加しなかった以外は、実施例１と同様にして、透明なハフニアゾル２（５０ｇ）を得た。
＜比較例３＞
添加する９８％ギ酸を１８ｇ（０．３８ｍｏｌ）に変更し、かつ、６０％硝酸を添加しなかった以外は、実施例１と同様にして、加熱攪拌したところ、白色沈殿が生成し、目的とするハフニアゾルを製造することはできなかった。
【００６８】
＜実施例１２〜２２（ハフニア薄膜Ａ〜Ｇ及びジルコニア薄膜Ｈ〜Ｋの製造）＞
無アルカリガラスを中性洗剤で洗浄し、純水でリンスした後、乾燥した。この無アルカリガラス基材に、実施例１〜１１で製造したゾルＡ〜Ｋを、スピンナー法（最初の５秒間の回転数を５００ｒｐｍ、次の３０秒間の回転数を２０００ｒｐｍに設定した。）で塗布して、ゲル膜を形成した。得られたゲル膜に、紫外線照射装置を用いて、紫外線を照射した。光源は高圧水銀灯(Ｈ１０００Ｌ、東芝ライテック)を用いた。紫外線照度８０ｍＷ／ｃｍ２で、ゾル膜を光源より９ｃｍ下に置き、１０分間照射して、硬化膜を製造した。ゾルＡ〜Ｇから製造された硬化膜をハフニア薄膜Ａ〜Ｇとし、ゾルＨ〜Ｋから製造された硬化膜をジルコニア薄膜Ｈ〜Ｋとする。
【００６９】
＜比較例４及び５（ハフニア薄膜１及２の製造）＞
比較例１及び２で製造したゾル１及び２を用いて、実施例１２〜２２と同様にして、硬化膜を製造した。ゾル１及び２から製造された硬化膜をハフニア薄膜１及び２とする。
【００７０】
＜外観＞
このようにして得られたハフニア薄膜Ａ〜Ｇ、ジルコニア薄膜Ｈ〜Ｋ並びにハフニア薄膜１及び２の外観（透明度及びその均一性）を目視で観察した。その結果を表１に示す。
【００７１】
＜硬度（鉛筆硬度試験）＞
ハフニア薄膜Ａ〜Ｇ、ジルコニア薄膜Ｈ〜Ｋ並びにハフニア薄膜１の硬度を鉛筆硬度法で評価した。鉛筆硬度法による硬度の測定は、引掻塗膜硬さ試験機P-TYPE（東洋精機製作所）を用いた。JIS  K  5600-5-4に従って測定した。すなわち、6B〜9Hの硬さの鉛筆を薄膜に対して角度45°、加重750gで押し付けて、7nmの距離を0.1〜5mm/secの速度で少なくとも3本走査した。肉眼で薄膜表面を検査し、3mm以上の傷跡が2本生じるまで、硬度を上げて試験を繰り返した。傷跡を生じなかった最も硬い鉛筆の硬度を、その薄膜の鉛筆硬度とした。その結果を表１に示す。
＜撥水性（接触角の測定）＞
接触角計CA-D（協和界面科学株式会社）を用いて、ハフニア薄膜Ａ〜Ｇ及びジルコニア薄膜Ｈ〜Ｋにおける水に対する接触角を測定した。その結果を表１に示す。
＜屈折率＞
エリプソメータ DHA-OLX (溝尻光学工業所)を用いて、ハフニア薄膜Ａ〜Ｇ及びジルコニア薄膜Ｈ〜Ｋの屈折率を測定した。その結果を表１に示す。
＜膜厚＞
エリプソメータ DHA-OLX (溝尻光学工業所)を用いて、ハフニア薄膜Ａ〜Ｇ及びジルコニア薄膜Ｈ〜Ｋの膜厚を測定した。その結果を表１に示す。
【００７２】
なお、ハフニア薄膜１は低硬度であったので、接触角、屈折率及び膜厚を測定しなかった。また、ハフニア薄膜２は白色失透膜であったので、鉛筆硬度、接触角、屈折率及び膜厚を測定しなかった。
【００７３】
【表１】
2008143734.tif 000002
【００７４】
表１に示されるように、実施例１２〜２２のハフニア薄膜Ａ〜Ｇ及びジルコニア薄膜Ｈ〜Ｋは、均一で透明であると共に、８Ｈ以上の鉛筆硬度、８０°以上の接触角及び１．６以上の屈折率を有し、高撥水性及び高硬度を有する透明な硬質膜であった。
【００７５】
＜実施例２３〜２６（ハフニア薄膜Ｌ〜Ｏの製造）＞
プラズマ処理装置（プラズマトリート  FG1001  日本プラズマトリート株式会社）を用いて、ポリエチレンテレフタレート（ＰＥＴ）フィルムに、空気プラズマを２秒照射した。なお、ドライエアー供給量は２ｍ３/ｈであり、照射幅は約２０ｍｍであり、プラズマ照射時の電圧は２２８〜２３０Ｖ、電流は５．８〜６．２Ｖであった。このＰＥＴフィルムに、実施例１で製造したゾルＡ及び実施例８〜１０で製造したゾルＨ〜Ｊを、塗布バーＮｏ．１４を用いて、塗布し、実施例１１と同様の照射条件で、紫外線を照射して、硬化膜を製造した。ゾルＡから製造された硬化膜をハフニア薄膜Ｌとし、ゾルＨ〜Ｊから製造された硬化膜をジルコニア薄膜Ｍ〜Ｏとする。
【００７６】
このようにして得られたハフニア薄膜Ｌ及びジルコニア薄膜Ｍ〜Ｏが形成された各ＰＥＴフィルムを、ＰＥＴフィルムの水平面からそれぞれ約９０°となるように、水平面に対して上方向及び下方向に１回づつ折り曲げて１サイクルとし、連続して３０サイクル折り曲げた（折り曲げ試験）。この折り曲げ試験後、ハフニア薄膜Ｌ及びジルコニア薄膜Ｍ〜Ｏを目視で観察し、ハフニア薄膜Ｌ及びジルコニア薄膜Ｍ〜Ｏにクラック及び剥離が生じているか否かを評価した。その結果、ハフニア薄膜Ｌ及びジルコニア薄膜Ｍ〜Ｏにクラック及び剥離の発生は認められず、ハフニア薄膜Ｌ及びジルコニア薄膜Ｍ〜Ｏの基材に対する追従性が優れていることが分かった。